본 제 3 발명 의 강판 에서 는 , 페라이트 립 의 평균 원 상당 직경 을 20 . 0 ㎛ 이하 로 하 고 , 페라이트 립 의 평균 애스 팩 트 비 를 2 . 0 이하 로 한다 . 평균 원 상당 직경 을 제어 하 는 위치 는 , 강판 의 두께 를 t 로 했 을 때 t / 2 위치 로 한다 . 취성 파괴 는 판 두께 의 중앙부 부근 에서 발생 하 는 것 이 일반 적 으로 알려져 있 기 때문 에 ( 상기 도 9 참조 ) , t / 2 위치 에서 의 조직 을 적절 하 게 제어 함 으로써 취성 파괴 의 발생 을 억제 할 수 있 다 . 또한 평균 애스 팩 트 비 를 제어 하 는 위치 는 , 강판 의 두께 를 t 로 했 을 때 t / 4 위치 로 한다 . 이것 은 강판 의 평균 적 인 특성 을 나타내 는 위치 로서 선택 한 것 이 다 .